Brevet FR3042606A1 — publié le 20170421

Domaine de l'invention La présente invention concerne une fibre optique. Arrière-plan de la technique L'atténuation d'une fibre optique comprend une perte par diffusion de Rayleigh, une perte par imperfection structurelle, une perte par absorption d'OH, et une perte par absorption d'infrarouges. Parmi celles-ci, la perte par diffusion de Rayleigh représente environ 80 % de l'atténuation à une longueur d'onde de 1550 nm, y compris celle résultant d'une fluctuation de densité et celle résultant d'une fluctuation de concentration (voir M. E. Lines, J. Appl. Phys. 55,4052 (1984)). Une fibre optique ayant un coeur en silice pure qui ne contient pratiquement pas de dopants métalliques tels que Ge02 pour augmenter l'indice de réfraction est conçue pour avoir une structure de guide d'onde optique dans laquelle l'indice de réfraction de la gaine est rendu inférieur à celui du coeur par addition de fluor à la gaine. Dans une telle fibre optique ayant un coeur en silice pure, la perte par diffusion due à une fluctuation de concentration est réduite puisque le coeur contient du chlore (Cl) uniquement et ne contient pratiquement pas de dopants autres que le chlore (voir le brevet japonais mis à l'inspection publique N° 2005202440). D'autre part, on sait que la perte par épissage peut être réduite si le coeur a un profil d'indice de réfraction en forme d'anneau (voir le brevet japonais mis à l'inspection publique N° 2013-61620). Afin que soit obtenu le profil en forme d'anneau, il est nécessaire de doper le coeur avec des dopants pour changer l'indice de réfraction, tels que le germanium et le fluor. 3042606 2 RESUME DE L'INVENTION Objet de l'invention L'objet de la présente invention consiste à mettre à disposition une fibre optique dans laquelle l'atténuation est réduite. 5 Moyens pour atteindre l'objet Une fibre optique de la présente invention comprend : (1) un coeur en verre de silice n'ayant pratiquement pas de germanium et comprenant un premier coeur et un deuxième coeur, le deuxième coeur 10 enfermant le premier coeur, l'indice de réfraction du deuxième coeur étant supérieur à l'indice de réfraction du premier coeur, et la valeur moyenne de concentration d'halogènes dans le deuxième coeur étant de 5000 ppm ou plus ; et (2) une gaine en verre de silice entourant le deuxième coeur et ne contenant pratiquement pas de germanium, l'indice de réfraction de 15 la gaine étant inférieur à l'indice de réfraction du premier coeur. Dans la fibre optique de la présente invention, la différence d'indice de réfraction relative du deuxième coeur peut être de -0,05 % ou plus et de +0,05 % ou moins par rapport à l'indice de réfraction du verre de silice pure. La concentration de fluor dans le deuxième coeur peut être 20 de 500 ppm ou plus et de 10000 ppm ou moins. La concentration de chlore dans le deuxième coeur peut être de 4500 ppm ou plus et de 15000 ppm ou moins. De plus, dans le deuxième coeur, la concentration de chlore peut être supérieure à la concentration de fluor. Dans la fibre optique de la présente invention, la concentration 25 de fluor dans le premier coeur peut être de 5000 ppm ou plus et de 15000 ppm ou moins. La concentration de chlore dans le premier coeur peut être de 10 ppm ou plus et de 1000 ppm ou moins. La différence d'indice de réfraction relative entre le premier coeur et le deuxième coeur peut être de préférence de 0,05 % ou plus et de 0,15 % ou moins. Si l'on 30 considère que H2 est la concentration d'halogènes du deuxième coeur et 3042606 Hl est la concentration d'halogènes du premier coeur, le rapport H2/H1 peut de préférence être de 1 ou plus et de 2 ou moins. De plus, le coeur susmentionné peut contenir à la fois un métal alcalin et un métal alcalino-terreux, ou l'un ou l'autre de ceux-ci. 5 L'expression "verre à base de silice" telle qu'utilisée dans cette description signifie un verre qui contient du Si02 en tant que composant principal. L'expression "ppm atomiques" signifie le nombre d'atomes de dopant dans un million d'unités de S102. Effet de l'invention 10 Conformément à la présente invention, il est possible de mettre à disposition une fibre optique dans laquelle l'atténuation est réduite. BREVE DESCRIPTION DES DESSINS 15 La Figure 1 est un diagramme schématique montrant le profil d'indice de réfraction d'une fibre optique conformément à un mode de réalisation de la présente invention. La Figure 2 est un graphique montrant la relation entre la concentration d'halogènes moyenne dans le deuxième coeur et la quantité 20 d'augmentation/diminution de son atténuation à une longueur d'onde de 1550 nm par rapport à la fibre optique de la Figure 1. La Figure 3 est un graphique montrant la relation entre la concentration de fluor moyenne dans le deuxième coeur et la quantité d'augmentation/diminution de l'atténuation à une longueur d'onde de 25 1550 nm par rapport à la fibre optique de la Figure 1. La Figure 4 est un graphique montrant la relation entre la concentration de chlore moyenne dans le deuxième coeur et la quantité d'augmentation/diminution de l'atténuation à une longueur d'onde de 1550 nm par rapport à la fibre optique de la Figure 1. 3042606 La Figure 5 est un graphique montrant la relation entre la concentration de fluor dans le premier coeur et la quantité d'augmentation/diminution de l'atténuation à une longueur d'onde de 1550 nm par rapport à la fibre optique de la Figure 1. 5 La Figure 6 est un tableau résumant la concentration de potassium moyenne dans la région de coeur d'une ébauche de fibre optique, la concentration de fluor moyenne et la concentration de chlore moyenne dans le premier coeur, la concentration de fluor moyenne et la concentration de chlore moyenne dans le deuxième coeur, et l'atténuation 10 à une longueur d'onde de 1550 nm par rapport à la fibre optique de la Figure 1. La Figure 7 est un graphique montrant la relation entre la concentration de potassium moyenne dans la région de coeur d'une ébauche de fibre optique et l'atténuation de la fibre optique résultante à 15 une longueur d'onde de 1550 nm. La Figure 8 est un graphique montrant la relation entre l'atténuation à une longueur d'onde de 1550 nm et le rapport H2/H1 dans lequel H2 représente la concentration d'halogènes dans le deuxième coeur et H1 représente la concentration d'halogènes dans le premier coeur, par 20 rapport à la fibre optique de la Figure 1. DESCRIPTION DETAILLEE DE L'INVENTION Des modes de réalisation préférés de la présente invention vont ci-après être décrits en détail en référence aux dessins joints. 25 L'invention n'est pas limitée à ces modes de réalisation, et il est prévu que l'invention soit représentée par la portée des revendications, y compris un équivalent à une revendication et toutes modifications à l'intérieur de la portée de l'invention. La Figure 1 est un diagramme schématique montrant le profil 30 d'indice de réfraction d'une fibre optique 1 conformément à un mode de 3042606 réalisation de la présente invention. La fibre optique 1 a un coeur 10 fait en verre à base de silice et une gaine 20 enfermant le coeur 10 et faite en verre à base de silice. Le coeur 10 est constitué d'un premier coeur 11 et d'un deuxième coeur 12 enfermant le premier coeur 11. L'indice de 5 réfraction du deuxième coeur 12 est supérieur à l'indice de réfraction du premier coeur 11. L'indice de réfraction de la gaine 20 est inférieur à l'indice de réfraction du premier coeur 11. Le coeur 10 et la gaine 20 ne contiennent pratiquement pas de germanium. Le coeur 10 contient du fluor et du chlore. La gaine 20 contient 10 du fluor. En dopant le verre avec du fluor, on peut réduire la viscosité du verre et on peut diminuer l'indice de réfraction du verre. Egalement, en dopant le verre avec du chlore, on peut réduire la viscosité du verre et on peut augmenter l'indice de réfraction du verre. La fibre optique 1 peut être produite par étirage d'une ébauche de fibre optique ayant le même profil 15 d'indice de réfraction que celui de la fibre optique de la Figure 1. La Figure 2 montre un graphique indiquant la relation entre la concentration d'halogènes moyenne dans le deuxième coeur 12 et la quantité d'augmentation/diminution de l'atténuation à une longueur d'onde de 1550 nm. Le Tableau 1 est un résumé des relations entre la 20 concentration d'halogènes moyenne dans le deuxième coeur 12 et la quantité d'augmentation/diminution de l'atténuation à une longueur d'onde de 1550 nm. La concentration d'halogènes est la somme de la concentration de fluor et de la concentration de chlore dans le verre. La quantité d'augmentation/diminution de l'atténuation d'une fibre optique 25 est représentée sur la base de l'atténuation dans le cas où le premier coeur 11 de la fibre optique 1 contient 5000 ppm de fluor et le deuxième coeur 12 ne contient pratiquement pas d'halogène. Tableau I Concentration d'halogène dans le Augmentation de la perte à 3042 606 deuxième coeur [ppm] 1550 nm [dB/km] 0 0,000 500 0,000 2000 0,000 5000 -0,001 8000 -0,002 10000 -0,020 15000 -0,001 20000 0,000 25000 0,003 Comme on peut le voir d'après la Figure 2 et le Tableau I, l'atténuation de la fibre optique 1 à une longueur d'onde de 1550 nm est réduite en comparaison avec la valeur standard quand la concentration 5 d'halogènes moyenne dans le deuxième coeur 12 de la fibre optique 1 est de 5000 ppm atomiques ou plus et de 20000 ppm atomiques ou moins. Quand la concentration d'halogènes moyenne dans le deuxième coeur 12 de la fibre optique 1 est de 20000 ppm atomiques ou plus, la perte par diffusion due à une fluctuation de concentration augmente quand la 10 concentration d'halogènes augmente, et par conséquent l'atténuation de la fibre optique 1 augmente. Par conséquent, la plage optimale de la concentration d'halogènes moyenne dans le deuxième coeur 12 de la fibre optique 1 est de 5000 à 20000 ppm atomiques. Il est possible de calculer la puissance optique de chaque 15 région de la fibre optique 1 par intégration conformément à la formule (1) : suivante : !2m P(r)dr - - - (1), où la distance radiale depuis l'axe central de la fibre optique 1 est r, et la distribution de la puissance optique est P(r). En résultat de ce calcul, la 3042606 7 valeur d'intégration de la puissance optique du deuxième coeur 12 est supérieure à la valeur d'intégration de la puissance optique du premier coeur 11, et on suppose que l'influence du verre du deuxième coeur 12 affecte significativement l'atténuation de la fibre optique 1. 5 Par conséquent, afin de réduire la perte par diffusion due à une fluctuation de l'indice de réfraction des dopants dans le deuxième coeur 12, l'indice de réfraction du deuxième coeur 12 est de préférence plus proche de celui du verre de silice pure. En fait, quand la différence d'indice de réfraction relative du deuxième coeur est de -0,05 % ou plus 10 et de +0,05 % ou moins par rapport à l'indice de réfraction du verre de silice pure, on n'observe pas d'atténuation due à une fluctuation de l'indice de réfraction. De plus, quand la valeur absolue de la différence d'indice de réfraction relative du deuxième coeur 12 est supérieure à 0,05 % par rapport au verre de silice pure qui ne contient pratiquement pas 15 d'halogène, l'atténuation de la fibre optique 1 est supérieure de 0,001 dB/km ou plus par rapport à une fibre optique ayant un deuxième coeur fait en verre de silice pure. La Figure 3 est un graphique montrant la relation entre la concentration de fluor moyenne dans le deuxième coeur 12 et la quantité 20 d'augmentation/diminution de l'atténuation à une longueur d'onde de 1550 nm. Le Tableau II est un résumé de la relation entre la concentration de fluor moyenne dans le deuxième coeur 12 et la quantité d'augmentation/diminution de l'atténuation à une longueur d'onde de 1550 nm. La concentration de chlore moyenne dans le deuxième coeur 12 25 est de 11000 ppm. La quantité d'augmentation/diminution de l'atténuation de la fibre optique 1 est basée sur l'atténuation dans le cas où la concentration de fluor moyenne dans le deuxième coeur 12 de la fibre optique 1 est de zéro ppm atomique. 30 Tableau II 3042606 8 Concentration de fluor dans le deuxième Augmentation de la perte à coeur [ppm] 1550 nm [dB/km] 0 0,000 500 -0,001 2000 -0,002 5000 -0,002 10000 -0,001 15000 0,002 20000 0,008 Comme le montrent la Figure 3 et le Tableau II, quand la concentration de fluor moyenne dans le deuxième coeur 12 est de 500 ppm ou plus et de 10000 ppm ou moins, l'atténuation de la fibre optique 1 5 à une longueur d'onde de 1550 nm diminue de 0,001 dB/km par rapport à la valeur standard. Egalement, quand la concentration de fluor moyenne dans le deuxième coeur 12 est de 2000 ppm ou plus et de 5000 ppm ou moins, l'atténuation de la fibre optique 1 à une longueur d'onde de 1550 nm diminue de 0,002 dB/km par rapport à la valeur standard. Dans le cas 10 où la concentration de fluor dans le deuxième coeur 12 est augmentée, l'atténuation due à une distorsion du verre est réduite en résultat d'une diminution de la viscosité du verre. D'autre part, dans le cas où la concentration de fluor dans le deuxième coeur 12 est de 5000 ppm ou plus, l'atténuation due à une fluctuation de l'indice de réfraction augmente 15 à cause du dopage par le fluor. Quand la concentration de fluor dans le deuxième coeur 12 est de 10000 ppm ou plus, ce qui dépasse la plage efficace de la réduction d'atténuation due à une diminution de la viscosité, l'atténuation empire généralement. La Figure 4 est un graphique montrant la relation entre la 20 concentration de chlore moyenne dans le deuxième coeur 12 et la quantité d'augmentation/diminution de l'atténuation à une longueur d'onde de 3042606 9 1550 nm. Le Tableau III est un graphique montrant la relation entre la concentration de chlore moyenne dans le deuxième coeur 12 et la quantité d'augmentation/diminution de l'atténuation à une longueur d'onde de 1550 nm. La concentration de fluor moyenne dans le coeur 10 de la fibre 5 optique 1 est établie à 2000 ppm atomiques. La quantité d'augmentation/ réduction de l'atténuation de la fibre optique 1 est basée sur l'atténuation dans le cas où la concentration de chlore moyenne dans le deuxième coeur 12 de la fibre optique 1 est de 2000 ppm atomiques. 10 Tableau III Concentration de chlore dans le deuxième Augmentation de la perte à coeur [ppm] 1550 nm [dB/km] 2000 0,000 4500 -0,001 8000 -0,0015 10000 -0,0015 14000 -0,0017 Comme on peut le voir d'après la Figure 4 et le Tableau III, l'atténuation de la fibre optique 1 à une longueur d'onde de 1550 nm diminue de 0,001 à 0,015 dB/km par rapport à la valeur standard quand la 15 concentration de chlore moyenne dans le deuxième coeur 12 de la fibre optique 1 est de 4500 ppm atomiques ou plus et de 15000 ppm atomiques ou moins. La raison de cela est que la viscosité du verre est réduite par l'addition de chlore au deuxième coeur 12, et l'atténuation due à la distorsion du verre est réduite. Quand la concentration de chlore dans le 20 deuxième coeur 12 augmente, l'atténuation disponible au moment où 15000 ppm de chlore sont ajoutées est inférieure à l'atténuation disponible dans le cas où on n'ajoute pas de chlore. On présume que lorsque du chlore est ajouté dans le deuxième coeur 12 à une concentration plus 3042606 10 élevée, une perte réduite devrait pouvoir être obtenue. Toutefois, du point de vue du procédé de fabrication du verre, une addition à une concentration plus élevée peut être difficile. Afin de produire une fibre optique 1 ayant un profil d'indice de 5 réfraction en forme d'anneau, il est souhaitable que le premier coeur 11 contienne du fluor. Toutefois, comme mentionné ci-dessus, on sait que lorsque le premier coeur 11 contient beaucoup de fluor, l'atténuation empire en raison d'une fluctuation de l'indice de réfraction due à l'addition de fluor. Ainsi, la concentration de fluor dans le premier coeur 11 est de 10 préférence de 5000 ppm ou plus et de 15000 ppm ou moins. Afin de rendre la différence d'indice de réfraction relative du premier coeur 11 inférieure à -0,05 % par rapport au deuxième coeur 12, il est nécessaire d'ajouter du fluor dans le premier coeur 11 à une concentration supérieure à 5000 ppm. 15 La Figure 5 est un graphique montrant la relation entre la concentration de fluor dans le premier coeur 11 et la quantité d'augmentation/diminution de l'atténuation à une longueur d'onde de 1550 nm. Le Tableau IV est un résumé de la relation entre la concentration de fluor dans le premier coeur 11 et la quantité 20 d'augmentation/diminution de l'atténuation à une longueur d'onde de 1550 nm. Comme on peut le voir d'après la Figure 5 et le Tableau IV, l'augmentation de l'atténuation due à une fluctuation de concentration dans le premier coeur 11, dans lequel l'intégration de puissance optique est faible, tend à se produire dans une plus faible mesure que dans le 25 deuxième coeur 12, et la concentration de fluor maximale dans le premier coeur 11 peut être établie à une valeur aussi élevée que 15000 ppm. Tableau IV Concentration de fluor dans le premier Augmentation de la perte à coeur [ppm] 1550 nm [dB/km] 3042606 11 0 0,0 600 -0,001 2000 -0,001 5000 -0,002 10000 -0,002 15000 -0,001 20000 0,008 Dans le deuxième coeur 12, la concentration de chlore est de préférence supérieure à la concentration de fluor. On sait que la variation d'indice de réfraction due à la concentration de chlore est inférieure à celle due à la concentration de fluor. D'autre part, en ce qui concerne la 5 quantité de réduction de viscosité par rapport à la concentration, le fluor et le chlore sont équivalents, et par conséquent le chlore convient en tant que dopant pour réduire la viscosité tout en supprimant l'atténuation due à une fluctuation d'indice de réfraction. On peut donc s'attendre à ce que l'atténuation soit plus faible si la concentration d'halogènes pour réduire la 10 viscosité du verre est atteinte avec une concentration de chlore supérieure à la concentration de fluor dans le deuxième coeur 12. La concentration de chlore dans le premier coeur 11 est de préférence de 10 ppm ou plus et de 1000 ppm ou moins. Le chlore est un dopant pour augmenter l'indice de réfraction, et par conséquent, pour 15 former un profil d'indice de réfraction en forme d'anneau, il est préférable d'établir la concentration de chlore à un niveau bas. Dans ce cas, quand la concentration de chlore dans le premier coeur 11 est de 1000 ppm ou moins, l'influence du chlore sur l'indice de réfraction va être de 0,01 % ou moins, ce qui est négligeable. D'autre part, quand la concentration de 20 chlore dans le premier coeur 11 est établie à 0, il se produit une augmentation visible de l'atténuation due aux imperfections du verre, et donc il est nécessaire d'ajouter 10 ppm ou plus de chlore. 3042606 12 Il est préférable que les deux ou l'un ou l'autre parmi un élément métal alcalin et un élément métal alcalino-terreux soient présents au moins dans une partie de la région de coeur de l'ébauche de fibre optique pour produire la fibre optique 1 du présent mode de réalisation 5 par étirage. De préférence, les éléments métaux alcalins comprennent l'un quelconque parmi le sodium (Na), le potassium (K), le rubidium (Rb), le césium (Cs), le magnésium (Mg), le calcium (Ca), et le strontium (Sr). Dans ce cas, la viscosité de la région de coeur de l'ébauche de fibre optique peut être encore davantage réduite, et l'atténuation de la fibre 10 optique 1 peut être encore davantage réduite. Il est préférable que la région de coeur de l'ébauche de fibre optique soit composée d'une première région de coeur comprenant un axe central et d'une deuxième région de coeur enfermant la première région de coeur et que, parmi ces première et deuxième régions de coeur, la première région de coeur 15 contienne un élément métal alcalin ou un élément métal alcalino-terreux. La Figure 6 est un tableau résumant la concentration de potassium moyenne dans la région de coeur d'une ébauche de fibre optique, la concentration de fluor moyenne et la concentration de chlore moyenne dans le premier coeur 11 de la fibre optique 1, la concentration 20 de fluor moyenne et la concentration de chlore moyenne dans le deuxième coeur 12 de la fibre optique 1, et l'atténuation de la fibre optique 1 à une longueur d'onde de 1550 nm. La concentration de potassium moyenne dans la région de coeur d'une ébauche de fibre optique signifie la concentration obtenue selon une manière dans laquelle on fait la moyenne 25 de la concentration de potassium ajouté dans la première région de coeur en termes tant de la première région de coeur que de la deuxième région de coeur. Dans le procédé de fabrication de la fibre, les métaux alcalins diffusent dans tout le coeur par diffusion thermique, et par conséquent la concentration disponible après une telle diffusion, plutôt que la 30 concentration disponible au stade initial, présente une forte corrélation 3042606 13 avec l'atténuation. Le premier coeur 11 et le deuxième coeur 12 de la fibre optique 1 correspondent à la première région de coeur et à la deuxième région de coeur de l'ébauche de fibre optique. De préférence, la gaine 20 de la fibre optique 1 contient du fluor à une concentration moyenne de 5 20000 ppm atomiques ou plus. La Figure 7 est un graphique montrant la relation entre la concentration de potassium moyenne dans la région de coeur d'une ébauche de fibre optique et l'atténuation de la fibre optique à une longueur d'onde de 1550 nm. Si un métal alcalin est ajouté à un verre dans lequel la 10 concentration de chlore moyenne est supérieure à 500 ppm atomiques, une cristallisation tend à se produire aisément dans le verre, et par conséquent le rendement de production de la fibre optique va diminuer. Par conséquent, de préférence, la première région de coeur à laquelle un métal alcalin doit être ajouté contient du chlore à une faible concentration, 15 de 200 ppm atomiques ou moins, afin que la cristallisation soit supprimée dans l'ébauche de fibre optique, et la deuxième région de coeur contient du chlore à une concentration élevée afin que soit restreinte l'apparition d'imperfections dans le verre durant le traitement d'étirage. Quand du potassium est ajouté uniquement à la première 20 région de coeur dans une ébauche de fibre optique, la deuxième région de coeur va avoir une viscosité supérieure à celle de la première région de coeur. Il est par conséquent préférable que la deuxième région de coeur ait une concentration d'halogènes supérieure à celle de la première région de coeur. La Figure 8 est un graphique montrant la relation entre 25 l'atténuation à une longueur d'onde de 1550 nm et le rapport H2/H1 dans lequel H2 représente la concentration d'halogènes dans le deuxième coeur 12 et H1 représente la concentration d'halogènes H1 dans le premier coeur 11. Le Tableau V est un résumé de la relation entre l'atténuation à une longueur d'onde de 1550 nm et le rapport H2/H1. La concentration de 3042606 14 potassium moyenne dans la région de coeur d'une ébauche de fibre optique est de 12 ppm. Tableau V H2/H1 Perte à 1550 nm [dB/km] 0,5 0,163 0,9 0,153 1,0 0,151 1,3 0,150 1,8 0,149 2,0 0,149 2,5 0,151 2,8 0,160 5 Comme on peut le voir d'après la Figure 8 et le Tableau V, de préférence H2/H1 vaut 1 ou plus et 2 ou moins. Quand H2/H1 est inférieur à 1, il se produit une distorsion entre le premier coeur et le deuxième coeur parce que le deuxième coeur devient plus dur que le premier coeur, 10 et par conséquent l'atténuation empire. D'autre part, quand H2/H1 est supérieur à 2, à l'inverse le premier coeur devient plus dur que le deuxième coeur et l'atténuation due à une distorsion augmente visiblement. En ce qui concerne la région de coeur de l'ébauche de fibre 15 optique, il est confirmé que la viscosité diminue encore davantage en fonction de l'augmentation de la concentration de potassium moyenne, si bien que la température fictive au moment du traitement d'étirage est réduite, avec pour résultat une diminution de l'atténuation de la fibre optique résultante. D'autre part, si la concentration de potassium 20 moyenne dépasse 50 ppm atomiques, il va se produire une cristallisation dans la région de coeur de l'ébauche de fibre optique. Par conséquent, la 3042606 15 concentration de potassium moyenne dans la région de coeur d'une ébauche de fibre optique est de préférence de 5 à 50 ppm atomiques. De plus, le rapport de la région de coeur à la première région de coeur est de préférence de 5 à 7. 5 REVENDICATIONS1. Fibre optique comprenant : un coeur en verre de silice ne contenant pratiquement pas de germanium et comprenant un premier coeur et un deuxième coeur, le deuxième coeur enfermant le premier coeur, l'indice de réfraction du deuxième coeur étant supérieur à l'indice de réfraction du premier coeur, et la valeur moyenne de la concentration d'halogènes dans le deuxième coeur étant de 5000 ppm ou plus ; et une gaine en verre de silice entourant le deuxième coeur et ne contenant pratiquement pas de germanium, l'indice de réfraction de la gaine étant inférieur à l'indice de réfraction du premier coeur. 2. Fibre optique selon la revendication 1, dans laquelle la 15 différence d'indice de réfraction relative du deuxième coeur est de - 0,05 % ou plus et de +0,05 % ou moins par rapport à l'indice de réfraction du verre de silice pure. 3. Fibre optique selon la revendication 1 ou 2, dans laquelle la 20 concentration de fluor dans le deuxième coeur est de 500 ppm ou plus et de 10000 ppm ou moins. 4. Fibre optique selon l'une quelconque des revendications 1 à 3, dans laquelle la concentration de chlore dans le deuxième coeur est de 25 4500 ppm ou plus et de 15000 ppm ou moins. 5. Fibre optique selon l'une quelconque des revendications 1 à 4, dans laquelle la concentration de chlore est supérieure à la concentration de fluor dans le deuxième coeur. 30 3042 606 17 6. Fibre optique selon l'une quelconque des revendications 1 à 5, dans laquelle la concentration de fluor dans le premier coeur est de 5000 ppm ou plus et de 15000 ppm ou moins. 5 7. Fibre optique selon l'une quelconque des revendications 1 à 6, dans laquelle la concentration de chlore dans le premier coeur est de 10 ppm ou plus et de 1000 ppm ou moins. 8. Fibre optique selon l'une quelconque des revendications 1 à 7, 10 dans laquelle la différence d'indice de réfraction relative entre le premier coeur et le deuxième coeur est de 0,05 % ou plus et de 0,15 % ou moins. 9. Fibre optique selon l'une quelconque des revendications 1 à 8, dans laquelle le rapport H2/H1 est de 1 ou plus et de 2 ou moins, H2 15 étant la concentration d'halogènes dans le deuxième coeur et H1 étant la concentration d'halogènes dans le premier coeur. 10. Fibre optique selon l'une quelconque des revendications 1 à 9, dans laquelle le coeur contient les deux ou l'un parmi un métal alcalin et 20 un métal alcalino-terreux.